(57)【要約】【課題】通気性、疎水性の優れたシックハウス症候群対策用珪酸質水性無機質塗料組成物を提供する。【解決手段】塗膜形成材として（メタ）アクリル酸エステル系ポリマーエマルジョン及びコロイダルシリカを含有する水性樹脂組成物に、該塗膜形成材料の１００重量部当り固形分基準で１０〜１００重量部のシリコン系反応型撥水剤を添加し、更に該混合物の固形分基準に対し、多孔性無機焼成物の３００〜１，０００重量％を添加する。【効果】珪酸質水性無機質塗料の優れた特徴に加え、ホルムアルデヒドの吸着優れたシックハウス症候群対策用珪酸質水性無機質塗料組成物を得る。【選択図】  図１
2004331682.tif 000002
【特許請求の範囲】
【請求項１】
塗膜形成材として（メタ）アクリル酸エステル系ポリマーエマルジョン及びコロイダルシリカを含有する水性樹脂組成物に、該塗膜形成材料の１００重量部当り固形分基準で１０〜１００重量部のシリコン系反応型撥水剤を添加し、更に該混合物の固形分基準に対し、多孔性無機焼成物の３００〜１，０００重量％を添加することを特徴とするホルムアルデヒドの吸着に優れたシックハウス症候群対策用珪酸質水性無機質塗料組成物。
【請求項２】
多孔性無機焼成物が希土類元素Ｌａを含有する請求項１記載の珪酸質水性無機質塗料組成物。
【請求項３】
多孔性無機焼成物が粉末状炭、粉末状麦飯石及び粉末状トルマリンからなる群から選ばれる少なくとも１種と粘土からなる請求項２記載の珪酸質水性無機質塗料組成物。
【請求項４】
粉末状炭が木炭、竹炭、パーム炭又は貝殻炭の粉末である請求項３記載の珪酸質水性無機質塗料組成物。
【請求項５】
多孔性無機焼成物がさらに石粉、炭酸カルシウム、各種大理石粉、貝類の粉末、サンゴ、グラファイト、無定形シリカ、石英、クリストバライト、ジルコニア、チタン、マグネシウム又は各種天然の粘土質材料を含有する請求項１記載の珪酸質水性無機質塗料組成物。
【発明の詳細な説明】
【０００１】
【発明の属する技術分野】
本発明は、シックハウス症候群対策用珪酸質水性無機質塗料組成物に関する。
【０００２】
【従来の技術】
塗膜形成剤として（メタ）アクリル酸エステル系ポリマーエマルションにコロイダルシリカを含有する組成物に該塗膜形成材の１００重量部（固形分換等）当たり反応型シリコン撥水材を１０〜１００重量部添加してなり、且つ、それらのシリコン撥水剤を含む塗膜形成材に対し固形分換等で無機物質を３００〜１，０００重量％を添加することからなる通気性、疎水性の優れた珪酸質水性無機質塗料は本願出願人の特許出願である特開昭６０−６３２６２号公報に開示されている。珪酸質水性無機質塗料のさらなる説明のために該公報を引用する。
【０００３】
該珪酸質水性無機質塗料は、
１）無機質のコロイダルシリカの粒子が小さいので接着性に優れていること、
２）呼吸性塗膜が形成されるので、内部蒸気圧の上昇により通気性が良くなる結果、塗膜の剥離が発生しにくいこと、
３）無機質のコロイダルシリカを用いているので難燃性であること、
４）耐磨耗性があり塗膜が擦り減らないこと、
５）無機質塗料で、人畜に対して無害であるので、塗装基板（コンクリート、石膏ボード、セメント形成版、モルタル、アルミ、鉄、木材等）の改修に際し、古い塗料の除去が不用であるので、上塗りのみで済ますことができること、
等の優れた特徴を備えた塗料である。
【０００４】
しかし、近年、室内の高気密化や化学物質を放出する建材、内装材の使用等により、化学物質による室内空気汚染等により、住居者に様々な体調不良が生じている状態が数多く報告されている。
【０００５】
原因は、建材などに含まれる有害化学物質（ＶＯＣ）やホルムアルデヒドが引き起こす「シックハウス症候群」と呼称される疾患である。今日、シックハウス症候群の発生が大きな社会問題として取り上げられ、その解決が求められている。
【０００６】
【特許文献１】
特開昭６０−６３２６２号公報（特許請求の範囲）
【０００７】
【発明が解決しようとする課題】
本発明は、通気性、疎水性の優れたシックハウス症候群対策用珪酸質水性無機質塗料組成物を提供するものである。
【０００８】
【課題を解決するための手段】
本発明者は、上記の課題を解決すべく鋭意研究の結果、珪酸質水性無機質塗料に特殊な多孔性無機焼成物を混合することによって、基材と同じ様に不燃性で、しかも室内用塗料として用いた場合、該乾燥塗料がホルムアルデヒド、トルエン、キシレン等の有害な化学物質を吸着又は吸収分解し、シックハウス症候群等の影響を全くなくし、しかも若干のマイナスイオンを半永久的に放出し得ることを明らかにした。
【０００９】
本発明者は、この新規な珪酸質水性無機質塗料が、建築物の内壁のみならず、室全体のシックハウス症候群を発生させる化学物質を、２４時間以内という短時間で吸着、分解させる驚くべき作用効果を奏することを明らかにした。
【００１０】
該多孔性無機焼成物は、全て希土類Ｌａを含有し、希土類Ｌａを含有することによって特徴付けられる無機焼成物である。
【００１１】
特に、該珪酸質水性無機質塗料は、内装用塗料として該多孔性無機焼成物を５〜５０％混合することにより、シックハウス症候群の原因となるホルムアルデヒド、トルエン、キシレン等を２時間〜２４時間以内に吸着分解し、且つマイナスイオンを塗膜から発生することが確認され、極めて優れたシックハウス症候群対策用水性無機質塗料になり得ることが明らかにされた。
【００１２】
従って、本発明は、塗膜形成材として（メタ）アクリル酸エステル系ポリマーエマルジョン及びコロイダルシリカを含有する水性樹脂組成物に、該塗膜形成材料の１００重量部当り固形分基準で約１０〜１００重量部のシリコン系反応撥水剤を添加し、更に該混合物の固形分基準に対し、多孔性無機焼成物を３００〜１，０００重量％を添加することを特徴とするホルムアルデヒドの吸着に優れたシックハウス症候群対策用珪酸質水性無機質塗料組成物を提供するものである。
【００１３】
多孔性無機焼成物は、粉末状炭、粉末状麦飯石及び粉末状トルマリンからなる群から選ばれる少なくとも１種と、粘土からなる各原料成分を混練し、該混練物を成形し、焼成して、更に微粉砕して得られる。
【００１４】
色は、白色でなおかつ多孔性能を有する無機物が得られる。焼成温度は６００〜１，５００℃である。
【００１５】
上記粉末状炭、粉末状麦飯石、粉末状トルマリンの使用割合は、必要に応じて適宜設定することができるが、一般に、粉末状炭、粉末状麦飯石、粉末状トルマリンの合計重量の７０〜９３重量％が粉末状炭、１〜３５重量％が粉末状麦飯石及び１〜２０重量％が粉末状トルマリンである割合が好ましい。
【００１６】
一般に、粉末状炭、粉末状麦飯石及び粉末状トルマリンの使用割合が上記範囲内である場合に好適な多孔性無機焼成物が得られる。
【００１７】
多孔性無機焼成物の原料に用いる粉末状炭としては、種々の炭の粉末を用いることができるが、例えば、木炭、竹炭、パーム炭、貝殻炭の粉末が挙げられる。
【００１８】
これらは、単独で用いることも複数組み合わせて用いることもできる。その粒径は必要に応じて適宜設定することもできるが、通常、０．０５〜０．５ｍｍ（２００〜６０メッシュ）が好ましい。
【００１９】
多孔性無機焼成物の原料に用いる粘土としては、磁器用粘土又は陶器用粘土等を適宜使用することができる。例えば、磁器土、蛙目粘土、蝋石、カオリン等が挙げられる。これらは、単独で用いることも複数組み合わせて用いることもできる。
【００２０】
粘土の使用割合は、粉末状炭７０〜９０重量部に対して１０〜３０重量部、粉末状炭、粉末状麦飯石及び粉末状トルマリンの合計重量１００重量部に対して１５〜４０重量部が好ましい。
【００２１】
無機混合物として、多孔性無機焼成物以外に一般の体質顔料といわれる物質との併用は可能である。たとえば、石粉、炭酸カルシウム、各種大理石粉、貝類の粉末、サンゴ、グラファイト、無定形シリカ、石英、クリストバライト、ジルコニア、チタン、マグネシウムあるいは各種天然の粘土質材料等である。
【００２２】
【実施例】
次に実施例を記載して本発明を具体的に説明する。
【００２３】
2004331682.tif 000003
【００２４】
重量割合で、粉末状竹炭３０部、粉末状トルマリン２０部、粉末状麦飯石２０部と磁器粘土２０部を用いて混練し成形体とした。この成形体の焼成にあたり６００〜１５００℃の低温側から高温側に平均昇温速度７０〜１００℃／分で昇温して得られた白色の多孔性焼成物である。
【００２５】
塗料の配合（２）
上記の４）の多孔性無機焼成物の代わりに、サンゴ微粉末３００を用いた。
【００２６】
塗料の配合（３）
上記の８）の有機シリコン化合物の代わりに、シリカ微粉末を用いた。
【００２７】
配合塗料（１），（２），（３）の試験結果は、下記の通りであった。
【００２８】
【表１】
2004331682.tif 000004
以上の結果から、本発明の塗料組成物は、「多孔性無機焼成物」を珪酸質水性無機質塗料組成物に添加することによって、従来の塗料組成物からは予測され得なかった優れたホルムアルデヒド吸着特性をもつ塗料組成物が得られることを明らかにした。
【００２９】
珪酸質水性無機質塗料に含有される各多孔性無機焼成物（配合（１）、配合（２）及び配合（３））のホルムアルデヒドの吸着作用の比較試験の結果を図１に示す。
【００３０】
本発明の多孔性無機焼成物を含有する珪酸質水性無機質塗料の特徴は、ホルムアルデヒドの吸着作用に加え、脱臭作用、浄化作用、調湿作用、断熱作用、遮音作用等の優れた諸機能をもつ。
【００３１】
また、色も白色であり、種々な含量にて混合調色できる。そしてさらに、本発明の多孔性無機焼成物を含有する珪酸質水性無機質塗料（塗料の配合（１））はキシレン、アンモニアについても、ホルムアルデヒドに対する吸着作用と同様に優れた吸着作用を示す。この結果を図２及び図３に示す。
【００３２】
さらに、本発明の多孔性無機焼成物を含有する珪酸質水性無機質塗料の奏するマイナスイオン効果は、遠赤外線の影響で、本発明の該無機質塗料がＯ３−またはＯＨ−のマイナスイオンを発生するものと考えられている。
【００３３】
そのため、ホルムアルデヒドやキシレン等が分解され、シックハウス症候群対策としての効果がある。酸化チタン触媒の紫外線による、活性酸素Ｏ３−及びヒドロキシルイオン・ＯＨ−を発生する機構と同様と考えられる。多孔性無機焼成物−（１）及び−（２）からのマイナスイオン発生の蛍光Ｘ線による定性分析の結果を下記の表２に示す。
【００３４】
【表２】
2004331682.tif 000005
多孔性無機焼成物−（２）は下記の通り製造した。
【００３５】
粉末状竹炭５０部、粉末状麦飯石２０部と陶器用粘土２０部を用いて混練し成形体とした。この成形体の焼成にあたり６００〜１５００℃の低温側から高温側に平均昇温速度７０〜１００℃／分で昇温して得られた白色の多孔性焼成物が得られる。その後粉砕機で微粒子にした。
【００３６】
以上に述べた通り、本発明の「多孔性無機焼成物を含有する珪酸質水性無機質塗料」はホルムアルデヒド、キシレン、アンモニアの吸着性が特に優れ、臭いもないことがわかった。
【００３７】
従って、本発明は、該珪酸質水性無機質塗料に「多孔性無機焼成物」を添加することにより、珪酸質水性無機質塗料の優れた特徴に加え、優れたシックハウス症候群対策用珪酸質水性無機質塗料組成物を提供する。
【図面の簡単な説明】
【図１】実施例の多孔性無機焼成物を含有する珪酸質水性無機質塗料（配合（１）、配合（２）及び配合（３））のホルムアルデヒドの吸着試験の結果を示す。
【図２】実施例の多孔性無機焼成物を含有する珪酸質水性無機質塗料（配合（１））のキシレンの吸着試験の結果を示す。
【図３】実施例の多孔性無機焼成物を含有する珪酸質水性無機質塗料（配合（１））のアンモニアの吸着試験の結果を示す。
【図１】
2004331682.tif 000006
【図２】
2004331682.tif 000007
【図３】
2004331682.tif 000008